(57)【特許請求の範囲】
【請求項１】
水で２〜１００倍に希釈することにより下記組成の希釈洗浄剤組成物を得るための洗浄剤組成物であって、
前記希釈洗浄剤組成物は、
アルカリ剤０．０１〜１．５重量％、
カルシウム化合物０．００１〜０．５重量％、
キレート剤０．０１〜１．０重量％、
炭酸塩０．０１〜０．３重量％、及び、
残部の水を含有し、
前記洗浄剤組成物のｐＨが１２．０よりも大きいことを特徴とする、洗浄剤組成物。
【請求項２】
水で２〜１００倍に希釈することにより濃度が０．０１〜１．０重量％となる量の界面活性剤をさらに含有する請求項１に記載の洗浄剤組成物。
【請求項３】
前記炭酸塩は、炭酸カリウム、炭酸ナトリウム、炭酸水素カリウム、及び、炭酸水素ナトリウムからなる群から選択された少なくとも１種である請求項１又は２に記載の洗浄剤組成物。
【請求項４】
水で２〜１００倍に希釈することにより濃度が０．０１〜１．０重量％となる量の水溶性グリコール系溶剤をさらに含有する請求項１〜３のいずれかに記載の洗浄剤組成物。
【請求項５】
請求項１〜４のいずれかに記載の洗浄剤組成物を水で２〜１００倍に希釈してなることを特徴とする希釈洗浄剤組成物。
【請求項６】
請求項１〜４のいずれかに記載の洗浄剤組成物を水で２〜１００倍で希釈して希釈洗浄剤組成物を調製し、前記希釈洗浄剤組成物を用いて金属に付着した汚れの洗浄を行うことを特徴とする金属の洗浄方法。
【請求項７】
前記希釈洗浄剤組成物に金属を浸漬する、又は、前記希釈洗浄剤組成物を金属に噴霧、発泡させて噴霧、又は、塗布することにより金属に付着した汚れの洗浄を行う、請求項６に記載の金属の洗浄方法。
【請求項８】
前記金属がアルミニウム、アルミニウム合金、銅、又は、銅合金である請求項６又は７に記載の金属の洗浄方法。
【発明の詳細な説明】
【技術分野】
【０００１】
本発明は、洗浄剤組成物、希釈洗浄剤組成物、及び、金属の洗浄方法に関する。
【背景技術】
【０００２】
食品製造に用いられる器具には、熱伝導性の高さから、アルミニウム製品等の金属が多く使用されている。それらの器具には製造過程において食品由来の油脂やタンパク質が付着し、油脂やタンパク質が熱変性することによって強固な汚れとなる。
このような強固な汚れは、アルカリ性の洗浄剤を用いることによって除去可能であるが、アルミニウムはアルカリ性下では腐食して白化現象、黒化現象が生じ、金属光沢を消失する。腐食が進むと表面が溶解して孔が開くといった問題が生じうる。
【０００３】
アルカリ性下でのアルミニウムの腐食を防止するための手段として、ケイ酸塩からなる腐食抑制剤を洗浄剤に含有させる技術が用いられることがある。しかしながら、ケイ酸塩は洗浄対象物の表面にスケールとして付着しやすく、場合によってはケイ酸塩自体が汚れの原因となり得る。
【０００４】
そこで、特許文献１には、ケイ酸塩を使用せずにアルミニウムの腐食を防止することのできるアルカリ洗浄剤組成物として、アルカリ剤、アルカリ土類金属塩、有機酸、ホスホン酸類等を含む洗浄剤組成物が開示されている。
【先行技術文献】
【特許文献】
【０００５】
【特許文献１】特許第４２３６８９２号公報
【発明の概要】
【発明が解決しようとする課題】
【０００６】
洗浄対象物に付着した汚れが、油脂やタンパク質が熱変性することによって生じた強固な汚れである場合、洗浄剤組成物、又は、洗浄剤組成物を水で希釈した希釈洗浄剤組成物に洗浄対象物を浸漬して、長時間の浸漬洗浄を行う必要がある。
浸漬洗浄を長時間行う際には、洗浄対象物と洗浄剤組成物（希釈洗浄剤組成物）との接触時間が長いため、洗浄剤組成物に高い防食効果が必要となる。
【０００７】
特許文献１には、アルミニウム板を洗浄剤組成物に浸漬し、１時間後に引き上げてすすぎを行い、アルミニウム板の外観変化により腐食性を評価した結果が記載されている。
しかしながら、特許文献１に記載された洗浄剤組成物にアルミニウム板を更に長時間浸漬した場合、アルミニウム板の腐食が生じることがあった。
【０００８】
本発明は、上記のような課題を解決するためになされたものであり、洗浄剤組成物を水で希釈した希釈洗浄剤組成物を用いて金属に付着した汚れを除去することができ、かつ、金属を腐食しない洗浄剤組成物、希釈洗浄剤組成物、及び、金属の洗浄方法を提供することを目的とする。
【課題を解決するための手段】
【０００９】
本発明者らは、アルカリ剤、カルシウム化合物、キレート剤を含む洗浄剤組成物に、さらに炭酸塩を添加することによって洗浄剤組成物を得て、上記洗浄剤組成物を水で希釈することにより得られる希釈洗浄剤組成物を用いて金属に付着した汚れの洗浄を行うと、金属に付着した汚れを除去することができ、かつ、金属を腐食しないことを発見し、本発明に想到した。
【００１０】
すなわち、本発明の洗浄剤組成物は、水で２〜１００倍に希釈することにより下記組成の希釈洗浄剤組成物を得るための洗浄剤組成物であって、
上記希釈洗浄剤組成物は、
アルカリ剤０．０１〜１．５重量％、
カルシウム化合物０．００１〜０．５重量％、
キレート剤０．０１〜１．０重量％、
炭酸塩０．０１〜０．３重量％、及び、
残部の水を含有することを特徴とする。
【００１１】
本発明の洗浄剤組成物は、水で２〜１００倍に希釈して希釈洗浄剤組成物を得るために用いられる濃縮液体洗浄剤組成物である。
濃縮液体洗浄剤組成物は、保持用容器内に保持されてエンドユーザへと搬送され、エンドユーザが、濃縮液体洗浄剤組成物を希釈用容器に移しかえ、水等の溶媒を用いて所望の濃度に希釈することにより使用する。
濃縮液体洗浄剤組成物は、あらかじめ使用時の所望の濃度に設定された洗浄剤組成物に比べて、保存場所や輸送重量を低減でき、これにより輸送費等のコストの削減が図れるという利点を有する。
【００１２】
本発明の洗浄剤組成物は、炭酸塩を含有している。炭酸塩は金属の腐食を防止するために有効である。
本発明の洗浄剤組成物を水で２〜１００倍に希釈して得られる、炭酸塩を０．０１〜０．３重量％含有する希釈洗浄剤組成物は、炭酸塩を適量含有しており、このような希釈洗浄剤組成物を用いると、金属を腐食することなく金属に付着した汚れを除去することができる。
希釈洗浄剤組成物中の炭酸塩の含有量が０．０１重量％未満であると、炭酸塩の濃度が低過ぎて、腐食防止効果が充分に得られないことがある。
また、希釈洗浄剤組成物中の炭酸塩の含有量が０．３重量％を超えて多い場合も、腐食防止効果が得られないことがある。希釈洗浄剤組成物中に炭酸塩が０．３重量％を超える量含まれていると、アルカリ度が高まり過ぎ、金属の腐食防止効果よりも腐食促進効果がより顕著になるためと考えられる。
【００１３】
本発明の洗浄剤組成物はアルカリ剤を含有している。アルカリ剤は洗浄力の向上に有効である。本発明の洗浄剤組成物を水で２〜１００倍に希釈して得られる、アルカリ剤を０．０１〜１．５重量％含有する希釈洗浄剤組成物は、洗浄力の高い希釈洗浄剤組成物となる。
【００１４】
なお、本発明の洗浄剤組成物は水で２〜１００倍に希釈することにより本発明で定める組成の希釈洗浄剤組成物を得るための洗浄剤組成物であるが、２〜１００倍の範囲内で定められたある特定の希釈倍率において本発明で定める組成の希釈洗浄剤組成物が得られるものであればよく、２〜１００倍の希釈倍率の全ての範囲において本発明で定める組成の希釈洗浄剤組成物が得られる必要はない。
例えば、１０倍希釈用の本発明の洗浄剤組成物の組成は、
アルカリ剤０．１〜１５．０重量％、
カルシウム化合物０．０１〜５．０重量％、
キレート剤０．１〜１０．０重量％、
炭酸塩０．１〜３．０重量％、及び、
残部の水を含有するものである。
上記洗浄剤組成物のうち各成分の濃度が最も小さい洗浄剤組成物は、２〜１０倍希釈であれば本発明で定める組成の希釈洗浄剤組成物が得られるが、希釈倍率が１０倍を超えると本発明で定める組成の希釈洗浄剤組成物は得られないものである。
このような洗浄剤組成物は、希釈倍率が１０倍を超えるときに得られる希釈洗浄剤組成物がどのような組成になるかとは関係なく、２〜１００倍の範囲内で定められたある特定の希釈倍率である「２〜１０倍の希釈倍率」において本発明の希釈洗浄剤組成物が得られるものであるので、本発明の洗浄剤組成物に該当する。
【００１５】
本発明の洗浄剤組成物は、水で２〜１００倍に希釈することにより濃度が０．０１〜１．０重量％となる量の界面活性剤をさらに含有することが望ましい。
界面活性剤を含有することによって、界面張力を低下させて、アルカリ剤が汚れに浸透しやすくなるようにすることで、汚れを落としやすくすることができる。
本発明の洗浄剤組成物を水で２〜１００倍に希釈して得られる希釈洗浄剤組成物は界面活性剤を０．０１〜１．０重量％含有することが望ましく、界面活性剤を適量含むことによって、洗浄力の高い希釈洗浄剤組成物となる。
【００１６】
本発明の洗浄剤組成物では、上記炭酸塩は、炭酸カリウム、炭酸ナトリウム、炭酸水素カリウム、及び、炭酸水素ナトリウムからなる群から選択された少なくとも１種であることが望ましい。
これらの炭酸塩を含有すると、金属の腐食防止効果がより効果的に発揮される。
【００１７】
本発明の洗浄剤組成物は、水で２〜１００倍に希釈することにより濃度が０．０１〜１．０重量％となる量の水溶性グリコール系溶剤をさらに含有することが望ましい。
水溶性グリコール系溶剤を含有することによって、油脂やタンパク質が熱変性することによって生じた汚れを膨潤させることができ、アルカリ剤の浸透が促進されるため、汚れをより落としやすくすることができる。
本発明の洗浄剤組成物を水で２〜１００倍に希釈して得られる希釈洗浄剤組成物は水溶性グリコール系溶剤を０．０１〜１．０重量％含有することが望ましく、水溶性グリコール溶剤を適量含むことによって、洗浄力の高い希釈洗浄剤組成物となる。
【００１８】
本発明の洗浄剤組成物では、ｐＨが１２．０よりも大きいことが望ましい。
アルカリ性の洗浄剤組成物を用いて油汚れに対する洗浄を行う際には、ｐＨが大きいほど洗浄力が高くなることが一般的である。本発明の洗浄剤組成物は、ｐＨが１２．０を超えて大きい場合であっても高い防食効果を有するため、洗浄力が非常に高く、かつ、金属を腐食しない洗浄剤組成物とすることができる。
また、本発明の洗浄剤組成物を水で２〜１００倍に希釈して得られる希釈洗浄剤組成物のｐＨも大きくなるため、洗浄力が高く、かつ、金属を腐食しない希釈洗浄剤組成物とすることができる。
【００１９】
本発明の希釈洗浄剤組成物は、本発明の洗浄剤組成物を水で２〜１００倍に希釈してなることを特徴とする。
すなわち、本発明の希釈洗浄剤組成物は、アルカリ剤０．０１〜１．５重量％、カルシウム化合物０．００１〜０．５重量％、キレート剤０．０１〜１．０重量％、炭酸塩０．０１〜０．３重量％、及び、残部の水を含有する。
本発明の希釈洗浄剤組成物はアルカリ剤、カルシウム化合物、キレート剤及び炭酸塩を適量含有するため、金属を腐食することなく金属に付着した汚れを除去することができる。
【００２０】
本発明の金属の洗浄方法は、本発明の洗浄剤組成物を水で２〜１００倍で希釈して希釈洗浄剤組成物を調製し、上記希釈洗浄剤組成物を用いて金属に付着した汚れの洗浄を行うことを特徴とする。
上記希釈洗浄剤組成物は、アルカリ性の洗浄剤組成物であり、金属を腐食しない洗浄剤組成物であるので、金属を腐食することなく、金属に付着した汚れを洗浄することができる。
【００２１】
本発明の金属の洗浄方法では、上記希釈洗浄剤組成物に金属を浸漬する、又は、上記希釈洗浄剤組成物を金属に噴霧、発泡させて噴霧、又は、塗布することにより金属に付着した汚れの洗浄を行うことが望ましい。
【００２２】
希釈洗浄剤組成物に金属を接触させることによって、金属に付着した強固な汚れを洗浄することができる。
【００２３】
本発明の金属の洗浄方法では、上記金属がアルミニウム、アルミニウム合金、銅、又は、銅合金であることが望ましい。
これらの金属は、腐食しやすい金属であるが、本発明の金属の洗浄方法では腐食しやすい金属を腐食させることなく洗浄を行うことができる。
【発明の効果】
【００２４】
本発明の洗浄剤組成物を水で希釈した希釈洗浄剤組成物を用いて金属を洗浄すると、金属を腐食することなく、金属に付着した汚れを洗浄することができる。
【発明を実施するための形態】
【００２５】
本発明の洗浄剤組成物は、水で２〜１００倍に希釈することにより下記組成の希釈洗浄剤組成物を得るための洗浄剤組成物であって、
上記希釈洗浄剤組成物は、
アルカリ剤０．０１〜１．５重量％、
カルシウム化合物０．００１〜０．５重量％、
キレート剤０．０１〜１．０重量％、
炭酸塩０．０１〜０．３重量％、及び、
残部の水を含有することを特徴とする。
【００２６】
アルカリ剤としては、水酸化ナトリウム、及び、水酸化カリウムからなる群から選ばれる少なくとも一種であることが望ましい。
洗浄剤組成物中のアルカリ剤の含有量は、水で希釈することにより得られる希釈洗浄剤組成物中のアルカリ剤の濃度が０．０１〜１．５重量％となる濃度であればよい。
１０倍希釈用の洗浄剤組成物であれば、洗浄剤組成物中のアルカリ剤の含有量は０．１〜１５．０重量％であり、好ましくは１〜１０重量％である。
２倍希釈用の洗浄剤組成物であれば、洗浄剤組成物中のアルカリ剤の含有量は０．０２〜３．０重量％であり、好ましくは０．２〜２．０重量％である。
１００倍希釈用の洗浄剤組成物であれば、洗浄剤組成物中のアルカリ剤の含有量は１．０〜９７．９重量％であり、好ましくは１０〜９７．９重量％である。
希釈洗浄剤組成物がアルカリ剤を０．０１〜１．５重量％含有することによって、洗浄力の高い希釈洗浄剤組成物とすることができる。
【００２７】
カルシウム化合物としては、塩化カルシウム、及び、酢酸カルシウム、酸化カルシウム、水酸化カルシウム、硝酸カルシウム、炭酸カルシウムからなる群から選ばれる少なくとも一種であることが望ましい。
洗浄剤組成物中のカルシウム化合物の含有量は、水で希釈することにより得られる希釈洗浄剤組成物中のカルシウム化合物の濃度が０．００１〜０．５重量％となる濃度であればよい。
１０倍希釈用の洗浄剤組成物であれば、洗浄剤組成物中のカルシウム化合物の含有量は０．０１〜５．０重量％であり、好ましくは０．５〜３．０重量％である。
２倍希釈用の洗浄剤組成物であれば、洗浄剤組成物中のカルシウム化合物の含有量は０．００２〜１．０重量％であり、好ましくは０．１〜０．６重量％である。
１００倍希釈用の洗浄剤組成物であれば、洗浄剤組成物中のカルシウム化合物の含有量は０．１〜５０．０重量％であり、好ましくは５．０〜３０．０重量％である。
希釈洗浄剤組成物がカルシウム化合物を０．００１〜０．５重量％含有することによって、キレート剤と組み合わせて、金属腐食を抑制することができる。
【００２８】
キレート剤は、洗浄に使用される水道水や汚れ成分等に含まれるカルシウムイオン、マグネシウムイオン等に基づく難溶性塩が生成することを防止する作用を有する。
キレート剤としては、アミノカルボン酸系、ヒドロキシカルボン酸系、リン酸系及びポリアクリル酸、アクリル酸・マレイン酸共重合体類等のものから選択される１又は２以上のものを使用することができる。
アミノカルボン酸系としては、ジエチレントリアミン五酢酸（ＤＴＰＡ）、エチレンジアミン四酢酸（ＥＤＴＡ）、ニトリロ三酢酸（ＮＴＡ）、ヒドロキシエチルエチレンジアミン三酢酸（ＨＥＤＴＡ）、トリエチレンテトラミン六酢酸（ＴＴＨＡ）、ジカルボキシメチルグルタン酸（ＧＬＤＡ）、ヒドロキシエチルイミノ酢酸（ＨＩＤＡ）、ジヒドロキシエチルグリシン（ＤＨＥＧ）、１，３−プロパンジアミン四酢酸（ＰＤＴＡ）、１，３−ジアミノ−２−ヒドロキシプロパン四酢酸（ＤＰＴＡ−ＯＨ）あるいはこれらの塩等が挙げられる。
ヒドロキシカルボン酸系としては、グルコン酸、リンゴ酸、コハク酸、クエン酸、乳酸、酒石酸あるいはこれらの塩等（例えば、ナトリウム塩、カリウム塩等）が挙げられる。
リン酸系としては、ヒドリキシエチリデンジホスホン酸（ＨＥＤＰ）、ニトリロトリスチレンホスホン酸（ＮＴＭＰ）、ホスホノブタントリカルボン酸（ＰＢＴＣ）、ヘキサメタリン酸あるいはこれらの塩等が挙げられる。
これらのキレート剤は、これらから選択される１種又は２種以上を混合して使用することができ、酒石酸とホスホノブタントリカルボン酸を組み合わせて使用することが好ましい。
洗浄剤組成物中のキレート剤の含有量は、水で希釈することにより得られる希釈洗浄剤組成物中のキレート剤の濃度が０．０１〜１．０重量％となる濃度であればよい。
１０倍希釈用の洗浄剤組成物であれば、洗浄剤組成物中のキレート剤の含有量は０．１〜１０．０重量％であり、好ましくは１．０〜７．０重量％である。
２倍希釈用の洗浄剤組成物であれば、洗浄剤組成物中のキレート剤の含有量は０．０２〜２．０重量％であり、好ましくは０．２〜１．４重量％である。
１００倍希釈用の洗浄剤組成物であれば、洗浄剤組成物中のキレート剤の含有量は１０．０〜９７．９重量％であり、好ましくは１０．０〜７０．０重量％である。
カルシウム化合物及びキレート剤を含有することで金属腐食を抑制することができる。
なお、キレート剤を複数種類含む場合には、キレート剤の含有量は、複数種類のキレート剤の合計量として定める。
【００２９】
炭酸塩としては、炭酸カリウム、炭酸ナトリウム、炭酸水素カリウム、炭酸カルシウム、及び、炭酸水素ナトリウムからなる群から選択された少なくとも１種であることが望ましい。
洗浄剤組成物中の炭酸塩の含有量は、水で希釈することにより得られる希釈洗浄剤組成物中の炭酸塩の濃度が０．０１〜０．３重量％となる濃度であればよい。
１０倍希釈用の洗浄剤組成物であれば、洗浄剤組成物中の炭酸塩の含有量は０．１〜３．０重量％であり、好ましくは１．０〜３．０重量％である。
２倍希釈用の洗浄剤組成物であれば、洗浄剤組成物中の炭酸塩の含有量は０．０２〜０．６重量％であり、好ましくは０．２〜０．６重量％である。
１００倍希釈用の洗浄剤組成物であれば、洗浄剤組成物中の炭酸塩の含有量は１．０〜３０．０重量％であり、好ましくは１０．０〜３０．０重量％である。
炭酸塩を０．１〜３．０重量％含有する洗浄剤組成物を水で１０倍に希釈して炭酸塩の濃度を０．０１〜０．３重量％とした希釈洗浄剤組成物を用いて洗浄を行うと、希釈洗浄剤組成物に金属を長時間接触させて洗浄を行った場合でも金属に腐食が生じることを防止することができる。
【００３０】
洗浄剤組成物にはさらに界面活性剤が含まれていてもよい。
洗浄剤組成物が界面活性剤を含む場合、その含有量は水で希釈することにより得られる希釈洗浄剤組成物中の界面活性剤の濃度が０．０１〜１．０重量％となる濃度であることが望ましい。
１０倍希釈用の洗浄剤組成物であれば、洗浄剤組成物中の界面活性剤の含有量は０．１〜１０．０重量％であることが望ましい。
２倍希釈用の洗浄剤組成物であれば、洗浄剤組成物中の界面活性剤の含有量は０．０２〜２．０重量％であることが望ましい。
１００倍希釈用の洗浄剤組成物であれば、洗浄剤組成物中の界面活性剤の含有量は１．０〜９６．９重量％であることが望ましい。
界面活性剤としては、アルキルベンゼンスルホン酸塩、脂肪酸塩、アルカンスルホン酸塩、オレフィンスルホン酸塩、アルキルスルホコハク酸塩などの陰イオン界面活性剤や、アルキルアミン塩、第四級アンモニウム塩などの陽イオン界面活性剤が挙げられる。また、ポリオキシエチレンアルキルエーテル、ポリオキシアルキレンアルキルエーテル、ポリオキシエチレンアルキルフェニルエーテル、ポリオキシエチレンポリオキシプロピレングリコール、アルキルポリグルコシド、アルキルアルカノールアミドなどの非イオン界面活性剤が挙げられる。さらに、アルキルアミンオキシド、アミノ酸型両性界面活性剤、ベタイン型界面活性剤などの両性界面活性剤が挙げられる。これらの界面活性剤は、これらから選択される１種又は２種以上を混合して使用することができる。
これらの界面活性剤の中でも、アルキルアミンオキシド又はポリオキシアルキレンアルキルエーテルが望ましい。
【００３１】
アルキルアミンオキシドとしては、アルキル基の炭素数が８〜１４であるアルキルジメチルアミンオキシド（例えば、ｃｌａｒｉａｎｔ社製、Ｇｅｎａｍｉｎｏｘ）が好ましい。具体的には、オクチルジメチルアミンオキシド、デシルジメチルアミンオキシド、ラウリルジメチルアミンオキシド、テトラデシルアミンオキシド等が挙げられる。この中ではラウリルジメチルアミンオキシドが好ましい。
これらは、単独で用いられてもよく、２種以上が併用されていても良い。
【００３２】
ポリオキシアルキレンアルキルエーテルとしては、ポリオキシエチレンアルキルエーテル、ポリオキシプロピレンアルキルエーテル、ポリオキシエチレンポリオキシプロピレンアルキルエーテル、ポリオキシエチレンアルキルフェニルエーテル、ポリオキシプロピレンアルキルフェニルエーテル、ポリオキシエチレンポリオキシプロピレンアルキルフェニルエーテル等が挙げられる。
この中でも、ポリオキシエチレンアルキルエーテル、特に、オクタオキシエチレンラウリルエーテルが好ましい。
これらは、単独で用いられてもよく、２種以上が併用されていても良い。
【００３３】
洗浄剤組成物にはさらに水溶性グリコール系溶剤が含まれていてもよい。
洗浄剤組成物が水溶性グリコール系溶剤を含む場合、その含有量は水で希釈することにより得られる希釈洗浄剤組成物中の水溶性グリコール系溶剤の濃度が０．０１〜１．０重量％となる濃度であることが望ましい。
１０倍希釈用の洗浄剤組成物であれば、洗浄剤組成物中の水溶性グリコール系溶剤の含有量は０．１〜１０．０重量％であることが望ましい。
２倍希釈用の洗浄剤組成物であれば、洗浄剤組成物中の水溶性グリコール系溶剤の含有量は０．０２〜２．０重量％であることが望ましい。
１００倍希釈用の洗浄剤組成物であれば、洗浄剤組成物中の水溶性グリコール系溶剤の含有量は１．０〜９６．９重量％であることが望ましい。
水溶性グリコール系溶剤としては、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、ジエチレングリコールジメチルエーテル、ジエチレングリコールジエチルエーテル、ジエチレングリコールジブチルエーテル、ジエチレングリコールエチルメチルエーテル、ジプロピレングリコールモノメチルエーテル、又は、トリエチレングリコールジメチルエーテル等が挙げられる。これらの水溶性グリコール系溶剤は、これらから選択される１種又は２種以上を混合して使用することができる。特に、エチレングリコールモノエチルエーテル、エチレングリコールモノブチルエーテル、ジエチレングリコールモノブチルエーテル、ジエチレングリコールジエチルエーテル、及び、ジエチレングリコールエチルメチルエーテルからなる群から選択された少なくとも一種が含有されていることが望ましい。
【００３４】
洗浄剤組成物のｐＨは１２．０よりも大きいことが望ましい。
ｐＨが大きくアルカリ性が強い洗浄剤組成物(希釈洗浄剤組成物）は、油汚れに対する高い洗浄力を有する。
【００３５】
本発明の洗浄剤組成物は、上記した各成分の他に、残部としての水を含む。
また、洗浄剤組成物は、水で希釈して希釈洗浄剤組成物として使用することが望ましい。
希釈倍率は、希釈洗浄剤組成物中の炭酸塩の濃度が０．０１〜０．３重量％になるように定めることが望ましく、２〜１００倍に希釈して使用することができる。
希釈倍率は、４〜５０倍であることが好ましく、７〜２０倍であることがより好ましい。上記好ましい希釈倍率で希釈することによって得られる希釈洗浄剤組成物中の炭酸塩の濃度が０．０１〜０．３重量％となるような洗浄剤組成物は、好ましい洗浄剤組成物である。
【００３６】
本発明の洗浄剤組成物には、任意成分として、その他の溶剤、ビルダー、防腐剤、殺菌剤、色素、香料、着色料、粘度調整剤等を含有してもよい。
【００３７】
本発明の洗浄剤組成物の製造方法は、特に限定されるものではなく、上記した各成分を水に加えて撹拌する方法などで製造することができる。
【００３８】
続いて、本発明の洗浄剤組成物を用いて金属に付着した汚れの洗浄を行う本発明の金属の洗浄方法について説明する。
本発明の洗浄方法で対象となる金属は、特に限定されるものではないが、本発明の洗浄剤組成物は腐食防止効果が高いため、腐食しやすい金属であるアルミニウム、アルミニウム合金、銅、又は、銅合金の洗浄に適している。
そして、これらの金属からなる、食品製造に用いられる器具を好適に洗浄することができる。
【００３９】
本発明の洗浄方法では、本発明の洗浄剤組成物を水で２〜１００倍で希釈して希釈洗浄剤組成物を調製し、洗浄対象である金属を希釈洗浄剤組成物に浸漬して洗浄を行う、浸漬洗浄を行うことが好ましい。
浸漬時間は２時間以上であることが好ましく、浸漬時間を長くすることによって、金属に付着した油脂やタンパク質が熱変性することによって固着した強固な汚れを洗浄することが可能になる。また、洗浄剤組成物に金属を長時間接触させた場合であっても金属を腐食しない。また、浸漬時間は４８時間以下とすることが望ましい。
洗浄時には希釈洗浄剤組成物を４０〜６０℃に加温してもよい。加温を行うことによって洗浄性をより高めることができる。
【００４０】
また、本発明の金属の洗浄方法は、浸漬洗浄に限定されるものではなく、洗浄剤組成物又は希釈洗浄剤組成物を金属に噴霧、発泡させて噴霧、又は、塗布などして洗浄対象物である金属に接触させて、汚れが浮き上がった後に洗い流す方法である泡洗浄等の方法であってもよい。
【実施例】
【００４１】
以下に本発明をより具体的に説明する実施例を示すが、本発明はこれらの実施例に限定されるものではない。
（実施例１）
表１に示す成分を水に順次加え、撹拌することによって、表１に示す組成からなる洗浄剤組成物を調製した。各成分の配合量は、洗浄剤組成物全体を１００重量％とした際の重量％である。
【００４２】
（実施例２〜６、比較例１〜５）
実施例１と同様に、表１に示す組成からなる洗浄剤組成物を調製した。
【００４３】
（洗浄力の評価）
アルミニウム板（３２ｃｍ×３２ｃｍ）に白絞油０．４ｇを塗布し、１８０℃のオーブン中で１時間３０分加熱し、アルミニウム板に油汚れを焼き付けた試験片を作製した。
各実施例及び比較例で調製した洗浄剤組成物を水で１０質量％に希釈(１０倍希釈）した希釈洗浄剤組成物を調製し、希釈洗浄剤組成物を上記試験片に０．５ｇ滴下し、焼き付けた油汚れが浮き上がる程度を観察し、以下の指標で評価した。
◎：１分以内に油汚れが浮き上がった。
○：油汚れが浮き上がるまでに５分以上を要した。
×：変化がなかった。
【００４４】
（防食性試験）
各実施例及び比較例で調製した洗浄剤組成物を水で１０倍に希釈した希釈洗浄剤組成物を調製した。
アルミニウム試験板（縦２ｃｍ×横４ｃｍ×厚さ０．３ｍｍ）を、槽内温度５０℃の恒温槽内で上記希釈洗浄剤組成物に浸漬し、２０時間経過後におけるアルミニウム試験板の外観を観察し、以下の指標で評価した。
○：変化なし。
×：白く変色し、光沢がなくなる。
【００４５】
各実施例及び比較例における洗浄力及び防食性の評価結果を表１に示した。また、表１には洗浄剤組成物のｐＨ及び希釈洗浄剤組成物のｐＨを合わせて示した。
なお、表１に示す各成分の組成は洗浄剤組成物の組成であるので、洗浄力の評価及び防食性試験に用いた希釈洗浄剤組成物中の各成分の含有量は表１に示す数値の１／１０である。
【００４６】
【表１】
0005902552.tif 000002
【００４７】
表１に示した各実施例及び比較例の結果から以下のことが分かった。
実施例１〜６の洗浄剤組成物には、油汚れの洗浄に有効なアルカリ剤等の成分が含まれており、ｐＨが大きいため洗浄力に優れていた。また、実施例１〜４の洗浄剤組成物には界面活性剤及び水溶性グリコール系溶剤も含まれているため、洗浄力が特に優れていた。
さらに、実施例１〜６の洗浄剤組成物には炭酸塩が０．１〜３．０重量％含まれており、洗浄剤組成物を水で１０倍希釈した希釈洗浄剤組成物中に含まれる炭酸塩の量が０．０１〜０．３重量％と適量であるため、長時間（２０時間）の浸漬洗浄を行った場合でもアルミニウムの防食性に優れていた。
【００４８】
比較例１の洗浄剤組成物は炭酸塩を含まないため防食性が不充分であり、アルミニウム試験板が腐食していた。
比較例２〜４の洗浄剤組成物には炭酸塩が４．０重量％含まれており、洗浄剤組成物を水で１０倍希釈した希釈洗浄剤組成物中に含まれる炭酸塩の量が０．４重量％と多すぎたため、防食性が不充分であり、アルミニウム試験板が腐食していた。
比較例５の洗浄剤組成物は液性が中性（７．０）であり、希釈洗浄剤組成物の液性もほぼ中性（６．２）であるため洗浄力が不足していた。